СИНТЕЗ И ПРИМЕНЕНИЕ ОЛЕАТА ЖЕЛЕЗА

1. Способ образования комплекса олеата железа, включающий в себя стадии:
(a) растворение олеата в низшем спирте в качестве растворителя, выбранном из группы, состоящей из метанола, бутанола, гликоля, ацетона, этиленгликоля, 2-аминоэтанола, 2-метоксиэтанола, диметилформамида или диметилсульфоксида, при температуре приблизительно 35°С-65°С;
(b) добавление к раствору со стадии (a) неполярного алканового растворителя;
(c) добавление к раствору со стадии (b) соли железа, растворенной в упомянутом низшем спирте в качестве растворителя;
(d) перемешивание раствора со стадии (c) при температуре приблизительно 50°С в течение, по меньшей мере, 5 минут;
(e) охлаждение реакционной смеси со стадии (d) до температуры приблизительно 15°С-30°С;
(f) необязательное фильтрование реакционной смеси со стадии (e);
(g) отделение фазы с упомянутым неполярным растворителем от фазы с низшим спиртом в качестве растворителя;
(h) промывание и сушка фазы с неполярным растворителем;
(i) удаление летучих веществ из фазы с неполярным растворителем со стадии (h) путем выпаривания; и
(j) смешивание продукта со стадии (i) с полярным растворителем с получением твердого комплекса олеата железа.
2. Способ по п.1, в котором температура на стадии растворения (a) составляет приблизительно 50°С.
3
3. Способ по п.1, в котором упомянутый олеат представляет собой олеат натрия, и/или в котором упомянутый низший спирт в качестве растворителя представляет собой метанол, и/или в котором упомянутый неполярный растворитель представляет собой гексан, и/или в котором упомянутый полярный растворитель представляет собой ацетон, и/или в котором упомянутая соль железа представляет собой хлорид железа, предпочтительно хлорид железа(III) (FeCl).
3
4. Способ по п.1, в котором упомянутый олеат представляет собой олеат натрия, и в котором упомянутый низший спирт в качестве растворителя представляет собой метанол, и в котором упомянутый неполярный растворитель представляет собой гексан, и в котором упомянутый полярный растворитель представляет собой ацетон, и в котором упомянутая соль железа представляет собой хлорид железа(III) (FeCl).
5. Способ по п.3, в котором применяется избыток олеата натрия.
6. Способ по п.4, в котором применяется избыток олеата натрия.
3
7. Способ по п.5, в котором применяется молярное отношение олеат натрия: FeCl, равное 3:1.
8. Способ по любому из пп.3-7, в котором стадию смешения (j) осуществляют в течение приблизительно 1-10 ч.
9. Способ по любому из пп.3-7, в котором осуществляют одну или несколько дополнительных стадий:
(k) выделение твердого комплекса олеата железа путем фильтрования;
(l) промывание твердого комплекса олеата железа со стадии (j) или (k) полярным растворителем;
(m) растворение твердого комплекса олеата железа со стадии (l) в неполярном растворителе;
(n) фильтрование твердого комплекса олеата железа со стадии (m);
(o) добавление к твердому комплексу олеата железа со стадии (n) избытка полярного растворителя;
(p) перемешивание суспензии со стадии (o) в течение приблизительно 1-10 ч;
(q) фильтрование комплекса олеата железа;
(r) промывание комплекса олеата железа со стадии (q) полярным растворителем; и
(s) сушка комплекса олеата железа со стадии (r) с получением порошкообразного твердого комплекса олеата железа.
10. Способ по п.9, в котором на стадии (o) добавляют избыток ацетона в соотношении, по меньшей мере, 4:1.
11. Комплекс олеата железа, получаемый с помощью способа по любому из пп.3-10.
12. Комплекс олеата железа формулы:
1
2
1
2
3
4
1
2
2
7
2
7
3
в котором R и R представляют собой (CH)(CH)=(CH)(CH)CH, и L, L, L и L представляют собой вспомогательные лиганды, и в котором упомянутые вспомогательные лиганды Lи L независимо друг от друга представляют собой ацетон, метанол, этанол, воду, тетрагидрофуран, имидазол, метилимидазол, пиридин, формамид, диметилформамид, пирролидон, 1-метил-2-пирролидон, гидроксид, фторид, хлорид, бромид, иодид, сульфат, бисульфат, фосфат, бифосфат, нитрат, сульфид, бисульфид, оксалат, лактат, цианид, цианат, изоцианат, тиоцианат, изотиоцианат, ацетилацетонат, карбонат, бикарбонат, азид, бензоат, акрилат, метакрилат, сульфит, бисульфит, метилат, этилат, циклогексансульфонат, метансульфонат, этансульфонат, пропансульфонат, пентансульфонат, гексансульфонат, октансульфонат, декансульфонат, додекансульфонат, октадекансульфонат, цитрат, тартрат, борат, гидроборат, дигидроборат, нитрит, перборат, пероксид, тиосульфат, метионат, ацетат, пропионат, бутират, пентаноат, гексаноат, гептаноат, октаноат, деканоат, додеканоат, пентадеканоат, гексадеканоат, октадеканоат или олеат.
2
2
2
3
2
2
13. Комплекс олеата железа по п.12, в котором упомянутый комплекс имеет молекулярную формулу FeO(oa)(OH)(OC(CH)).
14. Применение комплекса олеата железа по любому из пп.11-13, или комплекса олеата железа, получаемого с помощью способа по любому из пп.3-10, в качестве материала-предшественника для получения наночастиц.
15. Способ образования наночастиц оксида железа, включающий в себя стадии:
(a) суспендирование олеиновой кислоты и комплекса олеата железа по любому из пп.11-13, или комплекса олеата железа, получаемого с помощью способа по любому из пп.1-10, и необязательно олеиламина в первом органическом растворителе;
(b) повышение температуры суспензии с определенной скоростью до максимальной температуры в диапазоне от 340°С до 500°С;
(c) выдержка суспензии при максимальной температуре стадии (b) в течение приблизительно 0,5-6 часов;
(d) охлаждение суспензии;
(e) добавление второго органического растворителя;
(f) осаждение наночастиц путем добавления осадителя и удаление избытка растворителя;
(g) диспергирование упомянутых наночастиц в упомянутом втором органическом растворителе;
(h) смешивание дисперсии со стадии (g) с раствором полимера; и
(i) необязательное удаление упомянутого второго органического растворителя.
16. Способ по п.15, в котором осуществляют одну или несколько дополнительных стадий:
(j) очистка наночастиц или раствора наночастиц, получаемых на стадии (i);
(k) обработка наночастиц или раствора наночастиц, получаемых на стадии (i) или (j), окислителем или восстановителем;
(l) модификация поверхности наночастиц, получаемых на стадии (i) или (j), путем удаления, замены или преобразования покрытия;
(m) инкапсуляция или кластеризация наночастиц, получаемых на стадии (i)-(l), в носителе, таком как мицелла, липосома, полимерсома, клетка крови, полимерная капсула, дендример, полимер или гидрогель; и
(n) декорирование наночастиц, получаемых на стадии (i)-(m), нацеливающим лигандом.